(57)【特許請求の範囲】
【請求項１】
ＫＥＳ法に従い測定されるせん断かたさが０．１ｇｆ／（ｃｍ・ｄｅｇ）以上６ｇｆ／（ｃｍ・ｄｅｇ）以下であり、さらに耐水圧が５００ｍｍ以上５，０００ｍｍ以下であり、ＫＥＳ法に従い測定される圧縮仕事量が０．０１５ｇｆ・ｃｍ／ｃｍ２以上１．０ｇｆ・ｃｍ／ｃｍ２以下であり、
エチレン−メチルメタクリレート共重合体、エチレン−メチルアクリレート共重合体、エチレン−エチルアクリレート共重合体、エチレン−酢酸ビニル共重合体、及びエチレン−メタクリル酸共重合体からなる群より選ばれる樹脂を少なくとも１種含むことを特徴とするフィルム。
【請求項２】
空孔率が５０％以上９０％以下である層Ａと、空孔率が１０％以上５０％未満である層Ｂを有し、層Ａは少なくとも一方の表面に位置することを特徴とする、請求項１に記載のフィルム。
【請求項３】
層Ｂが独立した空孔を有することを特徴とする、請求項２に記載のフィルム。
【請求項４】
層Ａが連続した空孔を有することを特徴とする、請求項２または３に記載のフィルム。
【請求項５】
層Ａと層Ｂとが直接積層されていることを特徴とする、請求項２〜４のいずれかに記載のフィルム。
【請求項６】
層Ｂが発泡助剤を含むことを特徴とする、請求項５に記載のフィルム。
【請求項７】
一軸延伸フィルム又は二軸延伸フィルムであることを特徴とする、請求項２〜６のいずれかに記載のフィルム。
【請求項８】
衛生材に用いられることを特徴とする、請求項１〜７のいずれかに記載のフィルム。
【請求項９】
請求項１〜８のいずれかに記載のフィルムと不織布との積層体。
【請求項１０】
請求項２〜８のいずれかに記載のフィルムの製造方法であって、製造工程中で層Ａを得るために用いる組成物を発泡させ、層Ａに空孔を形成させることを特徴とする、フィルムの製造方法。
【請求項１１】
層Ｂを得るために用いる組成物に発泡助剤を加えることを特徴とする、請求項１０に記載のフィルムの製造方法。
【発明の詳細な説明】
【技術分野】
【０００１】
本発明は、防水性を有し、さらに、布の風合いの特徴の一つであるせん断変形性に優れたフィルムに関する。
【背景技術】
【０００２】
近年、単体のフィルムであって、複数の機能を有するものが要求されており、例えば、医療・衛生材料の分野では、フィルムとして用いるために必要な機械特性を備え、かつ布のような風合いを有するフィルムが望まれている。
【０００３】
これまでにフィルムの風合いを改善するため、種々の開発がなされている。例えば、特許文献１には、オレフィン樹脂に平均粒径２μｍ以上の充填剤を混合して延伸することにより、触感が改善された透湿フィルムを得られることが開示されている。また、特許文献２には、透湿性フィルムを含む構成体に線状のエンボス加工を施し、着用時のフィット感や柔らかさを改善する方法が開示されている。
【先行技術文献】
【特許文献】
【０００４】
【特許文献１】特開平１１−１３８６７３号公報
【特許文献２】特開２００８−２８４７１７号公報
【発明の概要】
【発明が解決しようとする課題】
【０００５】
しかしながら、このような背景技術が開示されているものの、依然としてフィルムの風合いと布の風合いには大きな乖離があり、布のような柔らかい風合いを有するフィルムは実用化には至っていないのが現状である。発明者らは、この乖離を埋めるために、布とフィルムの風合いの違いを定量的に評価し、フィルムと布の柔らかさの違いの原因の一つにせん断変形性の乖離があることを見出した。すなわち、布は繊維同士が結節点において結合しているだけであるため、空間自由度が非常に高く、せん断方向への変形が容易であるが、フィルムは連続体であるため布のように自由なせん断変形ができない。また、フィルムに布のような空間自由度を与えようとすると、フィルムが連続体であるが故の防水性という特徴が損なわれてしまうという問題がある。このようにフィルムの防水性を維持しつつ、布のようなせん断変形性を有するフィルムの発明は、いまだ報告されていない。
【０００６】
そこで本発明は、かかる従来技術の背景に鑑み、防水性に優れるとともに、布の風合いの特徴の一つであるせん断変形性に優れたフィルムを提供することをその課題とする。
【課題を解決するための手段】
【０００７】
上記課題を解決するため、本発明は、下記の構成からなる。
【０００８】
ＫＥＳ法に従い測定されるせん断かたさが０．１ｇｆ／（ｃｍ・ｄｅｇ）以上６ｇｆ／（ｃｍ・ｄｅｇ）以下であり、さらに耐水圧が５００ｍｍ以上５，０００ｍｍ以下であり、ＫＥＳ法に従い測定される圧縮仕事量が０．０１５ｇｆ・ｃｍ／ｃｍ２以上１．０ｇｆ・ｃｍ／ｃｍ２以下であり、エチレン−メチルメタクリレート共重合体、エチレン−メチルアクリレート共重合体、エチレン−エチルアクリレート共重合体、エチレン−酢酸ビニル共重合体、及びエチレン−メタクリル酸共重合体からなる群より選ばれる樹脂を少なくとも１種含むことを特徴とするフィルム。
【発明の効果】
【０００９】
本発明によれば、防水性に優れるとともに、布の風合いの特徴の一つであるせん断変形性に優れたフィルムが提供される。そして本発明のフィルムは、主に防水性を必要とし、かつ布の風合いを必要とする用途に好ましく用いることができる。本発明のフィルムは具体的には、ベッド用シーツ、枕カバー、衛生ナプキンや紙おむつなどの吸収性物品のバックシートといった医療・衛生材料、雨天用衣類、手袋などの衣料材料、ゴミ袋や堆肥袋、あるいは野菜や果物などの食品用袋、各種工業製品の袋などの包装材料、ビル、住宅、化粧板といった建材、鉄道車両、船舶、航空機といった輸送機内での内装材料、建築用材料などに好ましく用いることができる。
【図面の簡単な説明】
【００１０】
【図１】エンボス加工で使用するエンボスロールの一例（一部分の概略断面図）
【図２】本発明のフィルムの凹凸部（一部分の概略断面図）
【発明を実施するための形態】
【００１１】
（せん断かたさ）
本発明のフィルムは、布のようなせん断変形性を付与する観点から、Ｋａｗａｂａｔａ  Ｅｖａｌｕａｔｉｏｎ  Ｓｙｓｔｅｍ（以下、ＫＥＳ）法に従い測定されるせん断かたさが０．１ｇｆ／（ｃｍ・ｄｅｇ）以上６ｇｆ／（ｃｍ・ｄｅｇ）以下であることが重要である。せん断変形とは、経糸と緯糸とが交差することにより構成されている布がもっとも容易に受ける変形様式であり、２次元の布が３次元の曲面を容易にカバーすることができるのはこのせん断変形に大きく依存し、せん断変形が大きい、つまり、せん断かたさが小さい布の方が人体のような曲面によりフィットし易く、着用感がよいものとなる。このせん断かたさの測定方法については後述する。以後、ＫＥＳ法に従い測定したせん断かたさのことを、単にせん断かたさと記す。
【００１２】
フィルムに布のようなせん断変形性を付与する観点から、せん断かたさは、０．１ｇｆ／（ｃｍ・ｄｅｇ）以上５ｇｆ／（ｃｍ・ｄｅｇ）以下であることがより好ましく、０．１ｇｆ／（ｃｍ・ｄｅｇ）以上４ｇｆ／（ｃｍ・ｄｅｇ）以下であることがより好ましく、０．１ｇｆ／（ｃｍ・ｄｅｇ）以上３ｇｆ／（ｃｍ・ｄｅｇ）以下であることがより好ましく、０．１（ｃｍ・ｄｅｇ）以上２ｇｆ／（ｃｍ・ｄｅｇ）以下であることがより好ましく、０．１ｇｆ／（ｃｍ・ｄｅｇ）以上１ｇｆ／（ｃｍ・ｄｅｇ）以下であることがより好ましく、０．１ｇｆ／（ｃｍ・ｄｅｇ）以上０．８ｇｆ／（ｃｍ・ｄｅｇ）以下であることがさらに好ましく、０．１ｇｆ／（ｃｍ・ｄｅｇ）以上０．６ｇｆ／（ｃｍ・ｄｅｇ）以下であることが特に好ましく、０．１ｇｆ／（ｃｍ・ｄｅｇ）以上０．４ｇｆ／（ｃｍ・ｄｅｇ）以下であることが最も好ましい。
【００１３】
本発明のフィルムのせん断かたさを０．１ｇｆ／（ｃｍ・ｄｅｇ）以上６ｇｆ／（ｃｍ・ｄｅｇ）以下、または上記の好ましい範囲とするための方法は、本発明の効果を損なわない限り特に限定されないが、例えば、後述の製法によりフィルムを製造し、後述の好ましいロール温度、線圧、ロール速度でエンボス加工する方法、後述する熱可塑性樹脂Ａを用いてせん断変形に要する応力を最小限に抑えるために極薄フィルムとする方法、後述する相対的に高い空孔率を有し空間自由度に優れた層Ａと相対的に低い空孔率を有した層Ｂの積層構成とし、せん断変形に要する応力を最小限に抑えるために層Ｂを極薄化する方法などを挙げることができる。
【００１４】
（耐水圧）
さらに本発明のフィルムは、耐水圧が５００ｍｍ以上５，０００ｍｍ以下であることが重要である。耐水圧をかかる範囲とすることにより、本発明のフィルムに防水性を付与することが可能となる。耐水圧が５００ｍｍ未満の場合、防水性が不十分であり、たとえば紙おむつの防水シートとして本発明のフィルムを使用した場合、おむつからの尿漏れが起こってしまうという問題がある。一方、耐水圧の上限は防水性の観点からは高いほど好ましいが、前述のせん断かたさを付与する点では、本発明のフィルムに空間的自由度を付与する必要があり、５，０００ｍｍより高い値では防水性とせん断かたさを両立できない。防水性とせん断かたさを両立させる観点から、耐水圧は１，０００ｍｍ以上４，５００ｍｍ以下であることが好ましく、１，５００ｍｍ以上４，０００ｍｍ以下であることがより好ましい。
【００１５】
本発明のフィルムの耐水圧を５００ｍｍ以上５，０００ｍｍ以下とするための達成手段は、本発明の効果を損なわない限り特に限定されないが、例えば、後述する方法によりフィルム中に空孔を形成するとともに、その空孔率を所望の範囲とすることが挙げられる。
【００１６】
（熱可塑性樹脂Ａ）
本発明のフィルムは、本発明の効果を損なわない限りいずれの樹脂を含んでもよいが、布のようなクッション性や心地よい触感、及び布のようなせん断変形性を付与する観点から、エチレン−メチルメタクリレート共重合体、エチレン−メチルアクリレート共重合体、エチレン−エチルアクリレート共重合体、エチレン−酢酸ビニル共重合体、及びエチレン−メタクリル酸共重合体からなる群より選ばれる樹脂を少なくとも１種含むことが重要である。ここでエチレン−メチルメタクリレート共重合体、エチレン−メチルアクリレート共重合体、エチレン−エチルアクリレート共重合体、エチレン−酢酸ビニル共重合体、エチレン−メタクリル酸共重合体を総称して、熱可塑性樹脂Ａと表現する。
【００１７】
ここでエチレン−メチルメタクリレート共重合体、エチレン−メチルアクリレート共重合体、エチレン−エチルアクリレート共重合体、エチレン−酢酸ビニル共重合体、エチレン−メタクリル酸共重合体とは、エチレンと共重合性単量体との共重合体である。ここで、共重合性単量体とは、メチルメタクリレート、メチルアクリレート、エチルアクリレート、酢酸ビニル、メタクリル酸を指す。共重合性単量体の共重合量は、本発明の効果を損なわない限り特に限定されないが、エチレン−メチルメタクリレート共重合体を例にとると、エチレンと共重合性単量体であるメチルメタクリレートの合計を１００質量％としたときに、メチルメタクリレートが０．５質量％以上３５質量％以下であることが好ましく、５質量％以上３０質量％以下であることがより好ましい。また、他の共重合体であるエチレン−メチルアクリレート共重合体、エチレン−エチルアクリレート共重合体、エチレン−酢酸ビニル共重合体、及びエチレン−メタクリル酸共重合体の場合も同様である。
【００１８】
熱可塑性樹脂Ａは、フィルムに布のようなクッション性や心地よい触感、及び布のようなせん断変形性を付与することに加え、経済性、入手容易性、製膜安定性を考慮すると、エチレン−メチルメタクリレート共重合体がより好ましい。
【００１９】
フィルム中の熱可塑性樹脂Ａの含有量は、本発明の効果を損なわない限り特に限定されないが、せん断変形性のさらなる改良の観点から、樹脂１００質量％中に熱可塑性樹脂Ａを合計で５０質量％以上１００質量％以下含むことが好ましく、６０質量％以上９０質量％以下含むことがより好ましく、７０質量％以上８５質量％以下含むことが特に好ましい。なお、熱可塑性樹脂Ａを含む樹脂のフィルム中の含有量は特に限定されないが、フィルム全体を１００質量％としたときに、樹脂を５０質量％以上１００質量％以下含むことが好ましい。
【００２０】
（圧縮仕事量）
本発明のフィルムは、布のようなクッション性があり、心地良い触感を有することを特徴とする。ここでいうクッション性とは、嵩高性と柔軟性を表す指標であり、フィルムを圧縮したときの仕事量（圧縮仕事量）を尺度として表現することができる。圧縮仕事量は、ＫＥＳ法に従い測定することができ、詳細な測定方法については後述する。以後、ＫＥＳ法に従い測定した圧縮仕事量のことを、単に圧縮仕事量と記す。
【００２１】
本発明のフィルムは、フィルムのクッション性や触感の向上と、印刷や貼り合わせなどの後加工を施す際の後加工適性を両立させる観点から、圧縮仕事量が０．０１５ｇｆ・ｃｍ／ｃｍ２以上１．０ｇｆ・ｃｍ／ｃｍ２以下であることが重要である。圧縮仕事量は、０．０２ｇｆ・ｃｍ／ｃｍ２以上０．６ｇｆ・ｃｍ／ｃｍ２以下であることが好ましく、０．０４ｇｆ・ｃｍ／ｃｍ２以上０．５ｇｆ・ｃｍ／ｃｍ２以下であることがより好ましく、０．０５ｇｆ・ｃｍ／ｃｍ２以上０．４ｇｆ・ｃｍ／ｃｍ２以下であることがより好ましく、０．０６ｇｆ・ｃｍ／ｃｍ２以上０．３５ｇｆ・ｃｍ／ｃｍ２以下であることがより好ましく、０．０７ｇｆ・ｃｍ／ｃｍ２以上０．３ｇｆ・ｃｍ／ｃｍ２以下であることがより好ましく、０．０９ｇｆ・ｃｍ／ｃｍ２以上０．２８ｇｆ・ｃｍ／ｃｍ２以下であることがさらに好ましく、０．１２ｇｆ・ｃｍ／ｃｍ２以上０．２６ｇｆ・ｃｍ／ｃｍ２以下であることが特に好ましく、０．１５ｇｆ・ｃｍ／ｃｍ２以上０．２４ｇｆ・ｃｍ／ｃｍ２以下であることが最も好ましい。
【００２２】
本発明のフィルムの圧縮仕事量を上記の好ましい範囲とするための方法は、本発明の効果を損なわない限り特に限定されないが、以下の方法が例として挙げられる。後述する相対的に高い空孔率を有し空間自由度に優れた層Ａと相対的に低い空孔率を有した層Ｂの積層構成とする方法、さらに該層Ａ表面に後述するラビング加工を施し、フィルム表面を毛羽立たせる方法により圧縮仕事量を上記の好ましい範囲とすることができる。
【００２３】
（積層構成におけるフィルムの空孔率）
本発明のフィルムは空孔率が５０％以上９０％以下である層Ａと、空孔率が１０％以上５０％未満である層Ｂを有することが好ましい。
【００２４】
層Ａの空孔率を５０％以上９０％以下とすることにより、層Ａに空間自由度を付与することになり、防水性に劣るものの高いせん断変形性を付与することが可能となる。層Ａの空孔率は、高いせん断変形性を付与する観点から、６０％以上９０％以下であることがより好ましく、７０％以上９０％以下であることが特に好ましい。
【００２５】
一方、層Ｂの空孔率を１０％以上５０％未満とすることにより、層Ｂは層Ａと比較して、相対的に空間自由度の低い層となる。その結果、層Ｂはせん断変形性に劣るものの、高い防水性を有することが可能となる。防水性を高めることと、本発明のフィルムを衛生材や衣料材料のような防水性とともに透湿性を必要とする用途に用いることを考慮すれば、層Ｂの空孔率は１５％以上５０％未満であることがより好ましく、２０％以上５０％未満であることが特に好ましい。
【００２６】
本発明のフィルムを、上記のとおり性質の異なる層Ａと層Ｂからなる積層構成とし、層Ａを少なくとも一方の表面に配置することにより、防水性とせん断変形性を両立させることが可能となる。
【００２７】
（層Ｂの空孔形状）
本発明のフィルムは、層Ａと層Ｂを有する積層構成をとっている場合、層Ｂは独立した空孔を有していることが好ましい。ここで、独立した空孔とは、他の空孔と繋がっていない空孔を指す。層Ｂが独立した空孔を有することで、透湿性を有しつつ、防水性を有した層とすることが可能となる。
【００２８】
層Ｂに独立した空孔を形成させる方法は、本発明の効果を損なわない限り特に限定されないが、例えば、後述する充填剤の存在下で層Ａと層Ｂを有する積層構成の未延伸フィルムを延伸することにより、層Ｂに含まれる樹脂と充填剤の界面で空孔を形成させる方法が挙げられる。
【００２９】
（層Ａの空孔形状）
本発明のフィルムは、層Ａと層Ｂを有する積層構成をとっている場合、層Ａは連続した空孔を有していることが好ましい。ここで、連続した空孔とは、複数の空孔が連なってできる空孔を指す。層Ａが連続した空孔を有することで、層Ａの空間自由度が増し、層Ａをせん断変形性に優れた層とすることが可能となる。
【００３０】
層Ａに連続した空孔を形成させる方法は、本発明の効果を損なわない限り特に限定されないが、例えば、後述する層Ａの原料に発泡剤を添加して発泡させることにより、層Ａに独立した空孔を形成させ、さらに３倍以上８倍以下の高倍率で縦延伸を行うことにより、複数の独立した空孔をつなげて連続した空孔とする方法が挙げられる。
【００３１】
（フィルムの積層構成）
本発明のフィルムは、層Ａと層Ｂを有する積層構成をとっている場合、層Ａが少なくとも一方の表面に位置していることが好ましい。層Ａは空孔率が高いため、同時にクッション性も有している。このクッション性により本発明のフィルムに布のような触感を与えることが可能となる。さらに本発明のフィルムは、表裏のどちらの面から触れた場合にも布のような触感となるという観点から、層Ａ／層Ｂ／層Ａのように層Ａが両方の表面に位置した構成をとっていてもよい。
【００３２】
本発明のフィルムは、層Ａと層Ｂを有する積層構成をとっている場合、せん断変形性を低下させない観点、及び製造プロセス面での効率の観点から、層Ａと層Ｂが接着層を介さずに直接積層されていることが好ましい。
【００３３】
（フィルムの層Ｂの厚み）
本発明のフィルムは、層Ａと層Ｂを有する積層構成をとっている場合、層Ｂの厚みが０．１〜４．５μｍであることが好ましい。前述のように層Ｂは防水性を有する層であるため、層Ａと比較して空間自由度が小さく、本発明のフィルムのせん断変形性を低下させる方向に働く。このような観点からは層Ｂの厚みを０．１〜４．５μｍと薄くして、層Ｂのせん断変形に要する応力を最低限に抑えることが好ましい。後述する延伸においてフィルム破れを抑制しより安定した生産を行うことができるという観点から、より好ましい層Ｂの厚みは、１μｍ以上４．２μｍ以下であり、さらに好ましくは２μｍ以上４μｍ以下である。
【００３４】
さらに本発明のフィルムは、前述の通り層Ｂの厚みが薄いことが好ましいことから、フィルム中の層Ｂの厚みの比率、つまり、「層Ｂの厚み」／「フィルムの厚み」×１００は、０．１％以上５０％以下であることが好ましい。フィルム中の層Ｂの厚みの比率は、１％以上４０％以下であることがより好ましく、５％以上２０％以下であることがさらに好ましい。なお、フィルム中に層Ｂが２層以上存在する場合には、フィルム中の層Ｂの厚みの比率は、「層Ｂの厚みの合計」／「フィルムの厚み」×１００として算出する。
【００３５】
（フィルムの厚み）
一方、本発明のフィルムは、フィルムの厚みが５μｍ以上１００μｍ以下であることが好ましい。なお、フィルムの厚みとは、本発明のフィルムが単層構成の場合は層全体の厚みを、層Ａと層Ｂを含む積層構成の場合は全ての層の厚みの和を指す。フィルムの厚みを５μｍ以上とすることで、フィルムのコシが強くなり、取り扱い性に優れ、また、ロール巻姿や巻出し性が良好となる。またフィルムの厚みを１００μｍ以下とすることで軽量感に優れるものとなる。本発明のフィルムの厚みは、７μｍ以上５０μｍ以下がより好ましく、１０μｍ以上２０μｍが特に好ましい。
【００３６】
（充填剤）
本発明のフィルムは、層Ａと層Ｂを有する積層構成をとっている場合、透湿性を向上させるために、層Ｂに充填剤を含むことが好ましい。ここで充填剤とは、諸性質を改善するために基材として加えられる物質、あるいは増量、増容、製品のコスト低減などを目的として添加する不活性物質をいう。なお、この定義を満たす限りは、充填剤は酸化防止機能や紫外線吸収機能など、別の機能を有していてもよい。つまり充填剤が酸化防止剤に該当することもあれば、充填剤が紫外線安定化剤に該当することもある。
【００３７】
このような充填剤としては、無機充填剤および／または有機充填剤を挙げることができる。
【００３８】
また、本発明のフィルムの層Ｂ中の充填剤の含有量は特に限定されないが、フィルムの層Ｂ中の樹脂全体１００質量部に対して、充填剤が、１０〜７０質量部であることが好ましく、１５〜６０質量部であることがより好ましく、２０〜４０質量部であることが特に好ましい。層Ｂ中の充填剤の含有量を１０質量部以上とすることで、層Ｂの空孔率を１０％以上として透湿性を付与することが容易となる。また、層Ｂ中の充填剤の含有量を７０質量部以下とすることにより、層Ｂ中に充填剤を均一分散させることができ、安定した溶融成形性を付与することが容易となる。
【００３９】
無機充填剤の例としては、炭酸カルシウム、炭酸マグネシウム、炭酸バリウム等の炭酸塩；硫酸マグネシウム、硫酸バリウム、硫酸カルシウム等の硫酸塩；酸化亜鉛、酸化ケイ素（シリカ）、酸化ジルコニウム、酸化マグネシウム、酸化カルシウム、酸化チタン、酸化マグネシウム、酸化鉄、アルミナなどの金属酸化物；水酸化アルミニウム等の水酸化物；珪酸塩鉱物、ヒドロキシアパタイト、マイカ、タルク、カオリン、クレー、モンモリロナイト、ゼオライト等の複合酸化物；リン酸リチウム、リン酸カルシウム、リン酸マグネシウム等のリン酸塩；塩化リチウム、フッ化リチウム等の金属塩などを使用することができる。
【００４０】
これらの充填剤のなかでも、透湿性向上や強度、伸度といった機械特性の維持、および低コスト化の観点から、炭酸カルシウム、炭酸バリウム、硫酸バリウム、硫酸カルシウム、酸化ケイ素（シリカ）、酸化チタン、マイカ、タルク、カオリン、クレー、モンモリロナイトが好ましく、炭酸カルシウムが特に好ましい。
【００４１】
層Ｂに用いる充填剤の平均粒径は、本発明の効果を損なわない限り特に限定されないが、０．０１〜４μｍが好ましい。平均粒径が０．０１μｍ以上であることで、充填剤をフィルム中に高充填することが可能となり、その結果、フィルムの多孔化および透湿性向上のポテンシャルが高いフィルムとなる。平均粒径が４μｍ以下であることで、フィルムの延伸性が良好となり、その結果、フィルムの多孔化および透湿性向上のポテンシャルが高いフィルムとなる。また充填剤の平均粒径が層Ｂの厚みを超えると、充填剤が層Ｂを貫通することとなり層Ｂの防水性が損なわれることがある。平均粒径は０．１〜３μｍがより好ましく、０．５〜２μｍが特に好ましい。なお、ここでいう平均粒径とは、レーザー回折散乱式の方法で測定される累積分布５０％平均粒子径とする。
【００４２】
また本発明のフィルムが層Ａと層Ｂを有する積層構成をとっている場合、層Ａが充填剤を含んでいてもよい。層Ａにおける好ましい充填剤の種類及び量は層Ｂにおけるものと同様である。一方、層Ａに用いる充填剤の平均粒径は後述する発泡により連続した空孔を形成させる場合、延伸工程におけるフィルムの延伸破れを防止し、３倍以上８倍以下の高倍率の延伸を円滑に行う観点から、０．０１μｍ以上２μｍ未満であることが好ましい。
【００４３】
本発明のフィルムが単層構成の場合も、充填剤を含んでいてもよいが、層Ａと同様の理由から、好ましい充填剤の種類、量及び平均粒径は層Ａと同じである。
【００４４】
（層Ａにおける発泡剤）
本発明のフィルムは、層Ａおよび層Ｂを有する積層構成を取る場合、好ましい圧縮仕事量、せん断変形性を得られるという観点から、層Ａを得るために用いる組成物に発泡剤を加えて発泡させ、層Ａ中に空孔を形成することが好ましい。ここでいう発泡剤は、フィルムを発泡させて空孔を形成するために使用できるものであれば、どのようなものでもよく、化学発泡剤、物理発泡剤などを用いることができる。但し、製膜容易性、製膜安定性を考慮すると化学発泡剤が好ましい。
【００４５】
化学発泡剤としては、炭酸水素ナトリウム、炭酸ナトリウム、炭酸水素アンモニウム、炭酸アンモニウム、亜硝酸アンモニウム、Ｎ，Ｎ’−ジメチル−Ｎ，Ｎ’−ジニトロソテレフタルアミド、Ｎ，Ｎ’−ジニトロソペンタメチレンテトラミンなどのニトロソ化合物、アゾジカルボンアミド、アゾビスイソブチロニトリル、アゾシクロヘキシルニトリル、アゾジアミミノベンゼン、バリウム・アゾジカルボキシレートなどのアゾ化合物、ベンゼンスルホニルヒドラジド、トルエンスルフォニルヒドラジド、ｐ，ｐ’−オキシビス（ベンゼンスルホニルヒドラジド）、ジフェニルスルホン−３，３’−ジスルホニルヒドラジドなどのスルホニルヒドラジド化合物、カルシウムアジド、４，４’−ジフェニルジスルホニルアジド、ｐ−トルエンスルホニルアジドなどのアジド化合物などが挙げられる。なお、化学発泡剤として１種または複数種用いてもよい。これらの中でも経済性、入手容易性、製膜安定性の観点から、炭酸水素ナトリウムがより好ましい。さらに層Ａは、発泡助剤として、酸化亜鉛、ステアリン酸亜鉛、サリチル酸、フタル酸、しゅう酸などの有機酸などを含有しても良い。
【００４６】
発泡剤の含有量は、本発明の効果を損なわない限り特に制限はない。但し、好ましい圧縮仕事量、せん断変形性を得られるという観点から、フィルムの層Ａを得るために用いる組成物中の樹脂全体を１００質量部として、発泡剤が０．０５質量部以上２０質量部以下であることが好ましい。圧縮仕事量、せん断変形性のさらなる改良の観点から、フィルムの層Ａを得るために用いる組成物中の樹脂全体を１００質量部として、発泡剤は０．１質量部以上１０質量部以下であることがより好ましく、０．２質量部以上５質量部以下であることがさらに好ましく、０．３質量部以上３質量部以下であることが特に好ましく、０．４質量部以上２質量部以下であることが最も好ましい。
【００４７】
（層Ｂにおける発泡助剤）
本発明のフィルムは、層Ｂが発泡助剤を含むことが好ましい。より詳細には、本発明のフィルムが層Ａおよび層Ｂを有する積層構成を取り、層Ａを得るために用いる組成物が発泡剤を含むことで層Ａに空孔を形成する場合、層Ｂが発泡助剤を含むことが好ましい。本発明のフィルムを製膜する際に、層Ａを得るために用いる組成物と層Ｂを得るために用いる組成物は、別々の押出機にて可塑化・溶融されながら複合口金に導かれ溶融状態で合流することとなるが、その際に層Ａを得るために用いる組成物に含まれていた発泡剤の一部は層Ｂを得るために用いる組成物にも移行し、発泡剤による空孔形成が層Ｂを得るために用いる組成物中においても起こる。このような場合、発泡剤による空孔形成が層Ｂを得るために用いる組成物の中心部付近で起こると、層Ｂでも連続した空孔が形成されることになり、製造されたフィルムが所望の耐水圧を満たさないものとなってしまう。このような問題に対して、層Ｂが発泡助剤を含めば、フィルムの層Ａを得るために用いる組成物から層Ｂを得るために用いる組成物へ移行してきた発泡剤は、フィルムの層Ａと層Ｂの界面付近に存在する発泡助剤により発泡を促進されるため、連続した空孔の形成をフィルムの層Ａと層Ｂの界面付近にとどめ、結果的にフィルムの層Ｂの防水性を維持することが可能となる。本発明のフィルムの層Ｂが発泡助剤を含むためには、層Ｂを得るために用いる組成物中に発泡助剤を含有させることで可能となる。
【００４８】
フィルムの層Ｂを得るために用いる組成物に含まれる発泡助剤の種類は、本発明の効果を損なわない限り特に限定されないが、フィルムの層Ａを得るために用いる組成物と同様に、酸化亜鉛、ステアリン酸亜鉛、サリチル酸、フタル酸、しゅう酸などの有機酸などが好ましい。また発泡助剤の含有量は、フィルムの層Ｂを得るために用いる組成物中の樹脂全体を１００質量部として、０．０１質量部以上５質量部以下であることが好ましく、０．０５質量部以上３質量部以下であることがより好ましく、０．１質量部以上１質量部以下であることが特に好ましい。
【００４９】
（フィルムの透湿度）
本発明のフィルムを、衛生材などの透湿性が要求される用途に使用する場合、その透湿度は、５００ｇ／（ｍ２・ｄａｙ）以上であることが好ましく、７００ｇ／（ｍ２・ｄａｙ）以上であることがより好ましく、１，０００ｇ／（ｍ２・ｄａｙ）以上であることがより好ましく、１，５００ｇ／（ｍ２・ｄａｙ）以上であることがより好ましく、２，５００ｇ／（ｍ２・ｄａｙ）以上であることがより好ましく、３，５００ｇ／（ｍ２・ｄａｙ）以上であることがさらに好ましく、４，２００ｇ／（ｍ２・ｄａｙ）以上であることが特に好ましく、６，０００ｇ／（ｍ２・ｄａｙ）以上であることが最も好ましい。なお、フィルムの透湿度は、後述の方法により測定することが可能である。
【００５０】
透湿度を上記の好ましい範囲とするための方法としては、本発明の効果を損なわない限り特に限定されないが、例として、後述の製法により製造したフィルムの表面に、ブラスト加工やラビング加工を施すことが挙げられる。
【００５１】
なお、フィルムの透湿度は大きいほど好ましく上限は特にないが、衛生材に適用するとの観点からすると、上限は８，０００ｇ／（ｍ２・ｄａｙ）程度あれば十分と考えられる。
【００５２】
（製造方法）
次に、本発明のフィルムを製造する方法について具体的に説明するが、本発明のフィルムの製造方法はこれに限定されるものではない。
【００５３】
本発明のフィルムを得るために用いる組成物、つまり、熱可塑性樹脂Ａ、発泡剤、充填剤などを含有する組成物を得るにあたっては、各成分を溶融混練することにより組成物を製造する溶融混練法が好ましい。溶融混練方法については、特に制限はなく、ニーダー、ロールミル、バンバリーミキサー、単軸または二軸押出機などの公知の混合機を用いることができる。中でも生産性の観点から、単軸または二軸押出機の使用が好ましい。
【００５４】
本発明のフィルムは、例えば上記した方法により得られた組成物を用いて、公知のインフレーション法、チューブラー法、Ｔダイキャスト法などの既存のフィルムの製造法により得ることができる。
【００５５】
さらに、本発明のフィルムは、機械特性、軽量化、及び透湿性向上の観点から、一軸延伸フィルム又は二軸延伸フィルムであることが好ましく、経済性、生産性の観点から一軸延伸フィルムであることがより好ましい。
【００５６】
延伸にはロール法やテンター法などが用いられる。未延伸フィルムの延伸は、少なくとも一軸方向に、１．１倍以上に延伸することが好ましく、１．５倍以上８倍以下に延伸することがより好ましい。経済性、生産性の観点から二軸方向ではなく、機械方向のみに１．１倍以上に一軸延伸することが好ましく、１．５倍以上８倍以下に一軸延伸することがより好ましい。ここで、機械方向とは、フィルム製造時にフィルムが進行する方向を指す。
【００５７】
フィルムを製膜した後に、印刷性、ラミネート適性、コーティング適性などを向上させる目的で各種の表面処理を施しても良い。表面処理の方法としては、コロナ放電処理、プラズマ処理、火炎処理、酸処理などが挙げられる。いずれの方法をも用いることができるが、連続処理が可能であり、既存の製膜設備への装置設置が容易な点や処理の簡便さからコロナ放電処理が最も好ましいものとして例示できる。
【００５８】
（エンボス加工、フィルムの凹凸部）
続いて、本発明のフィルムにエンボス加工を施す方法を以下に例示する。本発明において、フィルムにせん断変形性を付与するために、フィルムの少なくとも片面に、凸部または凹部（以下、総称して凹凸部ということがある。）を有することが好ましい。凹凸部とは、フィルムの厚さ方向を観察したときに、その方向に変形を有する部分をいう。凹凸部を設ける方法は特に限定されないが、エンボス加工による方法であることが好ましい。そのため本発明のフィルムが有する凸部または凹部とは、エンボス加工によって形成された凸部または凹部がその一例である。
【００５９】
以下に、エンボス加工で使用するエンボスロールの一例について、図１を参照しながら説明する。
【００６０】
本発明のフィルムを製造する際に使用するエンボスロール表面の凹凸差は、５０〜７００μｍであることが好ましい。ここでいう凹凸差とは、エンボスロール表面の高さが最も低い部分と、最も高い部分との差にあたる長さ（図１のａに相当）である。上記凹凸差が５０μｍ以上であることで、フィルムは、布のようなせん断変形性に優れたものとなる。また、上記凹凸差が７００μｍ以下であることで、フィルムは、巻き取り性や取り扱い性に優れたものとなる。せん断変形性と取り扱い性や巻き取り性を両立させる観点から、エンボスロール表面の凹凸差は、１００〜５００μｍであることがより好ましく、２００〜４００μｍであることが特に好ましい。
【００６１】
本発明のフィルムを製造する際に使用するエンボスロールの模様（パターン）は、特に制限はなく、四角凸柄、格子凸柄、亀甲柄、ダイヤ柄、ピンポイント柄、四角錐台柄、円錐台柄、縦線柄、横線柄などが使用できる。
【００６２】
フィルムにエンボス加工を施す際に用いるロールの組み合わせとしては、特に制限はないが、エンボスロールと、ゴムロールなどの弾性ロールの組み合わせのほか、エンボスロールと、その凹部または凸部の形状に対応する雌エンボスロールとの組み合わせがある。
【００６３】
本発明のフィルムの凹凸部について、図２を参照しながら説明する。
【００６４】
本発明のフィルムの凹凸部の高さは、２０〜３００μｍであることが好ましい。ここでいうフィルムの凹凸部の高さとは、フィルム表面に対して垂直方向に切断した場合の断面における、フィルム表面の高さが最も低い部分と、最も高い部分との差にあたる長さ（図２のｂに相当）より、後述の方法により算出される値である。フィルムの凹凸部の高さが２０μｍ以上であることで、フィルムは、布のようなせん断変形性に優れたものとなる。また、フィルムの凹凸部の高さが３００μｍ以下であることで、フィルムは、巻き取り性や取り扱い性に優れたものとなる。せん断変形性と取り扱い性や巻き取り性を両立させる観点から、フィルムの凹凸部の高さは、５０〜２５０μｍであることがより好ましく、１００〜２２０μｍであることが特に好ましい。
【００６５】
本発明のフィルムの凹凸部のピッチは、５００〜２，０００μｍであることが好ましい。ここでいうフィルムの凹凸部のピッチとは、周期的に付与されるフィルムの凹凸部の一周期分の長さ（図２のｃに相当）である。フィルムの凹凸部のピッチが５００μｍ以上であることで、フィルムは、布のようなせん断変形性に優れたものとなる。せん断変形性を向上させる観点から、フィルムの凹凸部のピッチは、７００〜１，５００μｍであることがより好ましく、９００〜１，２００μｍであることが特に好ましい。なお、エンボスロールの凹凸部の一周期分の長さを、エンボスロールのピッチという。
【００６６】
本発明のフィルムの凹凸部の厚さは、５〜５０μｍであることが好ましい。本発明でいうフィルムの凹凸部の厚さとは、凹凸部の中で最も薄い部分（例えば、図２のｄやｅに相当する部分のうち最も薄い部分）の厚さより、後述の方法により算出される値のことをいう。凹凸部の厚さが５μｍ以上であることで、フィルムは、布のような心地良い触感に優れたものとなる。また、フィルムの凹凸部の厚さが５０μｍ以下であることで、フィルムは、布のようなせん断変形性を有する。せん断変形性を向上させる観点から、フィルムの凹凸部の厚さは、６〜３０μｍであることがより好ましく、７〜２０μｍであることが特に好ましい。
【００６７】
フィルムの凹凸部の高さ、ピッチ及び厚さを上記の好ましい範囲とするための方法は、例えば、前述した好ましい形状を有するエンボスロールを用い、後述する好ましいロール温度、線圧、ロール速度でエンボス加工することである。
【００６８】
また、本発明のフィルムでは、フィルムの凹凸部の高さをＰＡ、フィルムの凹凸部の厚さをＰＢとした際に、ＰＡ／ＰＢの値が４以上であることが好ましい。ＰＡ／ＰＢの値を４以上とすることで、フィルムは、布のようなせん断変形性及び布のような心地良い触感を有することとなる。せん断変形性と触感を向上させる観点から、フィルムのＰＡ／ＰＢの値は１０以上であることがより好ましく、１５以上であることが特に好ましい。
【００６９】
さらに本発明のフィルムにせん断変形性の向上を目的として凹凸部を設ける場合、凹凸部を以下の特徴を有した配置とすることで、せん断変形性を飛躍的に向上させることができる。
【００７０】
すなわち、本発明のフィルムをエンボス加工面から垂直に観察して２次元の平面として捉え、機械方向を０°、機械方向と直行する方向を９０°とし、フィルムの任意の位置にて、３０°から６０°の範囲内の任意の傾きを有する無限遠の直線を重ねた際に、該フィルム内における直線の全長に対する非エンボス領域の割合（以下、非エンボス領域の割合）が常に１０％以上５０％以下となるように凹凸部を配置することが好ましい。ここでいう非エンボス領域とは、エンボスロールの凹凸部と接触せずにエンボス加工前の平面を維持した領域を指す。かかる配置により、せん断変形性を飛躍的に向上させ、せん断かたさを０．１ｇｆ／（ｃｍ・ｄｅｇ）以上６（ｇｆ／ｃｍ・ｄｅｇ）以下の範囲に収めることが容易となる。せん断変形性を向上させる観点から、フィルムの非エンボス領域の割合は１０％以上４０％以下がより好ましく、２０％以上３０％以下が特に好ましい。
【００７１】
上記方法にて製膜したフィルムを、エンボスロールとエンボスロールの間を通してエンボス加工を施し、上述したエンボスパターンを有するフィルムを得る。このとき、エンボスロールのロール温度は２０〜１５０℃が好ましく、ニップ圧力（線圧）は２０〜１００ｋｇ／ｃｍが好ましく、ロール回転速度は０．５〜３０ｍ／ｍｉｎが好ましい。エンボス加工は通常１度だけ行うが、必要に応じ２度以上行ってもよい。
【００７２】
（ラビング加工）
前述のような方法により製膜したフィルムにラビング加工を施し、フィルムを毛羽立たせて本発明のフィルムを得る。ラビング加工は、既知のラビング装置により、フィルムにラビング布を巻き着けたラビングローラーを押し付け、ラビングローラーを回転させながらフィルムを相対的に移動させることにより行われる。なお、ラビング加工の回数に特に制限はなく、１回であっても、必要に応じ２回以上であってもよい。
【００７３】
ラビングの強さはフィルム表面に触れているラビング布の長さやラビングローラーの回転数、フィルムの移動速度、フィルム表面の温度などによって適宜変更できる。また、フィルムへの塵埃などの付着を防止する観点から、ラビング後に除電器による除電を行うことが好ましい。フィルムの表面温度を変える場合、卓上型のラビング装置であれば、ホットプレートをステージ上に取り付け、フィルムを下面から加熱することによって行うことができる。また、ロール状のフィルムを連続的にラビング処理する場合には、連続するロール群にてフィルムを予め加熱し、その後、ラビング布を巻き付けたラビングローラーを回転させながら走行するフィルムに接触させることによって行うことができる。
【００７４】
ラビングの条件の目安としては、下記式Ｍで表されるラビング距離（ｍｍ）が５００ｍｍ以上となるような条件でラビングすることが好ましい。
【００７５】
Ｍ  ＝  ＮＬ（２πＲｎ／６０Ｖ±１）
上記式中のＮはラビングの回数であり、Ｌはフィルム表面に触れているラビング布の長さ（ｍｍ）であり、Ｒはラビング布の厚みを含めたラビングローラーの半径（ｍｍ）であり、ｎはラビングローラーの回転数（ｒｐｍ）であり、Ｖはフィルムの移動速度（ｍｍ／ｓ）である。式Ｍ中の±の符号は、ラビングローラーをフィルムの移動方向に逆らう方向に回転させる場合には＋とし、同じ方向に回転させる場合には−として計算する。ラビング布としては、番手♯３０〜♯２，０００の布やすりが好ましい。
【００７６】
（発泡による空孔形成）
層Ａ及び層Ｂを有する本発明のフィルムの製造方法としては、製造工程中で層Ａを得るために用いる組成物を発泡させ、層Ａに空孔を形成させることが重要である。「層Ａにおける発泡剤」の項に記載した種類及び量の発泡剤を、層Ａを得るために用いる組成物に添加して発泡させることにより、容易に層Ａに空孔を形成させることが可能となる。このようにして得られるフィルムは、好ましい圧縮仕事量、せん断変形性を有する。
【００７７】
また、製造工程中で層Ａを得るために用いる組成物を発泡させ、層Ａに空孔を形成させる場合においては、フィルムの防水性を損なわないようにする観点から、層Ｂを得るために用いる組成物に発泡助剤を加えることが好ましい。層Ｂを得るために用いる組成物に「層Ｂにおける発泡助剤」の項に記載した種類及び量の発泡助剤を添加することにより、連続した空孔の形成をフィルムの層Ａと層Ｂの界面付近にとどめ、結果的にフィルムの層Ｂの防水性を維持することが可能となる。
【００７８】
（その他用途など）
このようにして得られた本発明のフィルムは、フィルムとして用いるために必要な機械特性を備え、かつ布のようなせん断変形性があり、心地良い触感を有するため、衛生材に好適に用いることができる。さらに、本発明のフィルムを不織布との積層体とすることも可能である。また、本発明の衛生材とは、本発明のフィルムを含む衛生材を指す。
【実施例】
【００７９】
以下に実施例を示して本発明をさらに具体的に説明するが、本発明はこれにより何ら制限を受けるものではない。但し、実施例１、２、及び５は参考例とする。
【００８０】
［測定および評価方法］
実施例中に示す測定や評価は次に示すような条件で行った。
【００８１】
（１）フィルムの厚み
フィルムの幅方向のセンター部からサンプルを切り出した。エポキシ樹脂を用いた樹脂包埋法により、ウルトラミクロトーム法を用い、サンプル片を機械方向と平行であり、かつ、厚み方向とも平行な面ができるように切断したときの、その切断面（以下、機械方向−厚み方向断面）を観察面とするように−１００℃で超薄切片を採取した。このフィルム断面の薄膜切片を、走査型電子顕微鏡（（株）日立ハイテクノロジーズ社製  Ｓ−３４００Ｎ）を用いて倍率１，０００倍（倍率は適宜調整可能）でフィルム断面写真を撮影し、厚みを測定した。観察箇所を１０点変えて同じ測定を行い、得られた値の平均値を当該フィルムの厚み（μｍ）とした。
【００８２】
また、本発明のフィルムが層Ａと層Ｂを有する積層構成の場合、同様にフィルム断面写真を撮影し、層Ｂの厚み（μｍ）も測定した。
【００８３】
なお、幅方向とはフィルムの搬送面に平行であり、機械方向と直交する方向を指し、厚み方向とは、機械方向と幅方向のいずれにも直行する方向を指す。
【００８４】
（２）フィルムの空孔率
フィルムの厚み測定と同様にサンプルを切り出し、サンプル片の機械方向−厚み方向断面について、走査型電子顕微鏡を用いて倍率１，０００倍（倍率は適宜調整可能）で観察、断面写真を得た。
【００８５】
続いて、画像解析ソフトＩｍａｇｅＪ（１．４７Ｖ）（アメリカ国立衛生研究所）を利用して、断面写真を８ビット画像として読み込みと自動二値化処理を行い、空孔部分と非空孔部分を色分けした。フィルムが単層構成である場合は、空孔部分と非空孔部分のピクセル数の和に対する空孔部分のピクセル数の割合を計算し、フィルムの空孔率（％）とした。
【００８６】
フィルムが層Ａと層Ｂを含む積層構成である場合は、同様にして層Ａおよび層Ｂのそれぞれの領域について、空孔部分と非空孔部分のピクセル数の和に対する空孔部分のピクセル数の割合を計算し、層Ａおよび層Ｂの空孔率（％）とした。
【００８７】
（３）フィルムの空孔形状
（２）と同様にして、断面写真を８ビット画像として読み込み、自動二値化処理を行うことで、空孔部分と非空孔部分を色分けした。
【００８８】
そして、この画像において、空孔の全体形状が確認できる空孔を抽出し、抽出された全ての空孔に対して、画像解析ソフトＩｍａｇｅＪ（１．４７Ｖ）（アメリカ国立衛生研究所）を使って楕円近似を施した。
【００８９】
そして、楕円近似を施した後の空孔の面積を楕円面積として、楕円近似を施す前の空孔の面積を空孔面積とした。さらに楕円面積は、楕円近似を施した後の空孔のピクセル数を数えることによって求めた。同様に空孔面積は、楕円近似を施す前の空孔のピクセル数を数えることによって求めた。
【００９０】
そして以下の式に基づいて乖離度を求め、以下の基準により、各空孔が連続した空孔であるか独立した空孔であるかを判断した。
乖離度＝｜楕円面積−空孔面積｜／空孔面積
乖離度が０以上０．１以下の場合：独立した空孔
乖離度が０．１より大きい場合：連続した空孔
そして層Ａ及び層Ｂについて、以下の基準で評価して、表の空孔形状の欄に記載した。
・層Ａに連続した空孔が観測された場合：『連続』と記載
・層Ａに連続した空孔が観測されない場合：『独立』と記載
・層Ｂに独立した空孔が観測された場合：『独立』と記載
・層Ｂに独立した空孔が観測さない場合：『連続』と記載
（４）フィルムの透湿度
２５℃、９０％ＲＨに設定した恒温恒湿装置にて、ＪＩＳ  Ｚ０２０８（１９７６）に規定された方法に従って測定した。測定は３回行い、その平均値を透湿度（ｇ／（ｍ２・ｄａｙ））とた。なお、透湿度はフィルムのどちら側の面から測定してもよい。
【００９１】
（５）フィルムの耐水圧
ＪＩＳ  Ｌ  １０９２  （２００９）に規定された方法に従って、耐水度試験（静水圧法;Ａ法（低水圧法））を行った。このとき、水準装置の水位上昇速度は６００ｍｍ／ｍｉｍ±３０ｍｍ／ｍｉｎとした。この耐水圧（ｍｍ）の測定を３回行い、その平均値をフィルムの耐水圧とした。 
【００９２】
（６）フィルムのせん断かたさ
カトーテック社製のせん断試験機ＫＥＳ−ＦＢ１を用いて、フィルムを２０ｃｍ（機械方向）×２０ｃｍ（幅方向）の大きさに切取り試料とし、試験台に取り付けて、室温２３℃、相対湿度６５％の雰囲気の条件にて、フィルムのせん断かたさ（ｇｆ／（ｃｍ・ｄｅｇ））を測定した。機械方向、幅方向ともに測定をそれぞれ３回（合計６回）行い、そのすべてのデータの平均値をそのフィルムのせん断かたさとした。
【００９３】
（７）フィルムの圧縮仕事量
カトーテック社製の自動化圧縮試験装置ＫＥＳ−ＦＢ３−ＡＵＴＯ−Ａを用いて、フィルムを２０ｃｍ（機械方向）×２０ｃｍ（幅方向）の大きさに切取り試料とし、試験台に取り付けて、その試料を面積２ｃｍ2の円形平面を持つ鋼板間で圧縮速度：１５０ｓｅｃ／ｍｍ、圧縮最大荷重：１０ｇｆ／ｃｍ2、室温２３℃、相対湿度６５％の雰囲気の条件にてフィルムの圧縮仕事量（ｇｆ・ｃｍ／ｃｍ２）を測定した。フィルムの巻内面、巻外面の両面ともに測定をそれぞれ３回（合計６回）行い、そのすべてのデータの平均値をそのフィルムの圧縮仕事量とした。
【００９４】
（８）製膜安定性
インフレーション製膜時と延伸時の各工程において、３０分間のうちに起こったフィルム破れの回数の和をカウントし、回数に応じて、下記の三段階で評価した。
３：延伸破れの回数  ０回    
２：延伸破れの回数  １〜２回
１：延伸破れの回数  ３回以上
製膜安定性は３が最も優れているが、２以上であれば実用的に生産できる。
【００９５】
（９）フィルムのせん断変形性評価（柔らかさ）
任意に選定した３０人を対象に触手試験を実施し、布のようなせん断変形性を有していると回答した人数により、フィルムのせん断変形性を以下のように評価した。せん断変形性は１０が最も優れているが、２以上であれば布のようなせん断変形性を有したフィルムとして実用的に使用できる。
１０：布のようなせん断変形性を有していると回答した人が２６人以上
９：布のようなせん断変形性を有していると回答した人が２４人以上２５人以下
８：布のようなせん断変形性を有していると回答した人が２２人以上２３人以下
７：布のようなせん断変形性を有していると回答した人が２０人以上２１人以下
６：布のようなせん断変形性を有していると回答した人が１８人以上１９人以下
５：布のようなせん断変形性を有していると回答した人が１６人以上１７人以下
４：布のようなせん断変形性を有していると回答した人が１４人以上１５人以下
３：布のようなせん断変形性を有していると回答した人が１２人以上１３人以下
２：布のようなせん断変形性を有していると回答した人が１０人以上１１人以下
１：布のようなせん断変形性を有していると回答した人が９人以下
（１０）フィルムのクッション性評価（触感）
任意に選定した３０人を対象に触手試験を実施し、布のようなクッション性を有していると回答した人数により、フィルムのクッション性を以下のように評価した。クッション性は１０が最も優れているが、２以上であれば布のようなクッション性を有したフィルムとして実用的に使用できる。
１０：布のようなクッション性を有していると回答した人が２６人以上
９：布のようなクッション性を有していると回答した人が２４人以上２５人以下
８：布のようなクッション性を有していると回答した人が２２人以上２３人以下
７：布のようなクッション性を有していると回答した人が２０人以上２１人以下
６：布のようなクッション性を有していると回答した人が１８人以上１９人以下
５：布のようなクッション性を有していると回答した人が１６人以上１７人以下
４：布のようなクッション性を有していると回答した人が１４人以上１５人以下
３：布のようなクッション性を有していると回答した人が１２人以上１３人以下
２：布のようなクッション性を有していると回答した人が１０人以上１１人以下
１：布のようなクッション性を有していると回答した人が９人以下
［熱可塑性樹脂Ａ］
（Ａ１）
エチレン−メチルメタクリレート共重合体（商品名：アクリフト ＷＨ３０３、住友化学工業（株）製）
［充填剤（Ｂ）］
（Ｂ１）
炭酸カルシウム（商品名“トップフローＨ２００”（登録商標）、三共精粉社製）
（Ｂ２）
炭酸カルシウム（商品名“ＴＳＳ−３０Ｃ”（登録商標）、白石工業株式会社製）  
［発泡剤（Ｃ）］
（Ｃ１）
炭酸水素ナトリウム（商品名：セルボンＦＥ−５０７、永和化成工業（株）製）
[発泡助剤（Ｄ）]
（Ｄ１）
クエン酸（試薬、純度９８．０％以上、東京化成製）
［エンボスロール(Ｅ)]
（Ｅ１）
模様：四角錐台柄、凹凸差：３００μｍ、ピッチ：１，０００μｍ、直線上の非エンボス率：８０％
（Ｅ２）
模様：円錐台柄、凹凸差：３００μｍ、ピッチ：３，０００μｍ、直線上の非エンボス率：４０％
［フィルムの作製］
（実施例１）
Ａ１、Ｂ１を表１に記載の含有量でシリンダー温度１４５℃のスクリュー径４４ｍｍの真空ベント付二軸押出機に供給して溶融混練し、均質化した後にペレット化して組成物を得た。
【００９６】
この組成物のペレットを、回転式ドラム型真空乾燥機を用いて、温度９０℃で５時間真空乾燥した。
【００９７】
真空乾燥した組成物のペレットをインフレーション法により、シリンダー温度１８０℃で、スクリュー径６０ｍｍの単軸押出機に供給し、直径２５０ｍｍ、リップクリアランス１．０ｍｍ、温度を１６５℃に設定した環状ダイスにより、ブロー比２．０にてバブル状に上向きに押出し、冷却リングにより空冷し、ダイス上方のニップロールで折りたたみながら、引き取りしてロール状に巻き取った。引き取り速度の調整により、厚さ１２μｍの未延伸フィルムを得た。
【００９８】
得られた未延伸フィルムをロール式延伸機にて機械方向に、フィルム温度４０℃で４倍に延伸した。続いて定長下、加熱ロール上で、フィルム温度９０℃で１秒間熱処理後、冷却ロール上で冷却し、厚さ３μｍのフィルムを得た。得られたフィルムの物性及び評価結果を表１に示した。
【００９９】
（実施例２、比較例１）
表１に記載の通りに、樹脂の種類及び含有量、発泡剤の含有量、充填剤の含有量を変更した以外は実施例１と同様にしてフィルムを得た。得られたフィルムの物性及び評価結果を表１に示した。
【０１００】
（実施例５〜８、１１、１３、１４、比較例２）
表２に記載の組成となるように層Ａおよび層Ｂの原料を準備した。層Ａの原料をシリンダー温度１８０℃で、スクリュー径６０ｍｍの単軸押出機に供給し、層Ｂの原料を別の独立したシリンダー温度１８０℃で、スクリュー径６０ｍｍの単軸押出機に供給した後、この２種の溶融混練組成物を、層Ａ／層Ｂの積層構成となる２種２層積層タイプ、直径２５０ｍｍ、リップクリアランス１．０ｍｍ、温度を１５５℃に設定した環状ダイスに導き、実施例１と同様の方法で未延伸フィルムを採取した。続いて実施例１と同様に延伸を行った。得られたフィルムの物性及び評価結果を表２に示した。
【０１０１】
（実施例３、４）
比較例１において得られたフィルムを、由利ロール社製電気加熱式エンボス機“ＨＴＥＭ−３００型”にセットしたエンボスロール（上段及び下段）の間を、ロール温度１２０℃（上段、下段両方）、ニップ圧力（線圧）５０ｋｇ／ｃｍ、ロール回転速度５．０ｍ／ｍｉｎの条件で通すことで、エンボス加工した。なおこのときのエンボスロールは表に記載のエンボスロールを用いた。得られたフィルムの物性及び評価結果を表1に示した。
【０１０２】
（実施例９、１０）
実施例８において得られたフィルムを、実施例３、４と同様にエンボス加工した。得られたフィルムの物性及び評価結果を表２に示した。
【０１０３】
（実施例１２）
実施例１１において得られたフィルムの巻外面を、ホットステージを取り付けたニュートム社製のラビング装置（ＮＲ‐１０ Ｔｙｐｅ３）を用いて均一にラビングした。ステージの温度は４５℃に設定し、ラビング布は布やすり（理研コランダム（株）製  研磨布♯４００）を用い、前述式Ｍで表されるラビング距離が６００ｍｍになる条件、すなわち、フィルム表面に触れているラビング布の長さＬを１０ｍｍ、ラビング布厚みを含めたラビングローラーの半径Ｒを４５ｍｍ、ラビングローラーの回転数ｎを７２０ｒｐｍ、フィルムの移動速度Ｖを１２０ｍｍ／ｓに設定し、ラビングローラーをフィルムの移動方向に逆らう方向に回転させながら２回ラビング加工を行った。もう片方の面である巻内面について同様のラビング加工を２回行った。得られたフィルムの物性及び評価結果を表２に示した。
【０１０４】
【表１】
0006786803.tif 000002
【０１０５】
【表２−１】
0006786803.tif 000003
【０１０６】
【表２−２】
0006786803.tif 000004
表における、「熱可塑性樹脂Ａ」の項目の「質量％」は、樹脂全体を１００質量％とした場合の値として算出した。
表における「充填剤」の項目の「質量部」、「発泡剤」の項目の「質量部」、及び「発泡助剤」の項目の「質量部」は、樹脂全体を１００質量部とした際の値として算出した。
【産業上の利用可能性】
【０１０７】
本発明によれば、防水性を有しさらに、布の風合いの特徴の一つであるせん断変形性に優れたフィルムを提供することができる。本発明のフィルムは具体的には、ベッド用シーツ、枕カバー、衛生ナプキンや紙おむつなどの吸収性物品のバックシートといった医療・衛生材料、雨天用衣類、手袋などの衣料材料、ゴミ袋や堆肥袋、あるいは野菜や果物などの食品用袋、各種工業製品の袋などの包装材料、ビル、住宅、化粧板といった建材、鉄道車両、船舶、航空機といった輸送機内での内装材料、建築用材料などに好ましく用いることができる。
【符号の説明】
【０１０８】
ａ：エンボスロール表面の凹凸差
ｂ：フィルムの凹凸部の高さ
ｃ：フィルムの凹凸部のピッチ
ｄ：凹凸部の厚さを算出するための測定位置の一例
ｅ：凹凸部の厚さを算出するための測定位置の一例
【図１】
0006786803.tif 000005
【図２】
0006786803.tif 000006